(57)【要約】      （修正有）【課題】光電池作成時の光電池の効率性を高める方法をを提供する。【解決手段】ポリチオフェン、ポリアニリン、ポリカルバゾール、ポリビニルカルバゾール、ポリフェニレン、ポリフェニルビニレン、ポリシラン、ポリチエニレンビニレン、ポリイソチアナフタレン、ポリシクロペンタジチオフェン、ポリシラシクロペンタジチオフェン、ポリシクロペンタジチアゾール、ポリチアゾロチアゾール、ポリチアゾール、ポリベンゾチアジアゾール、ポリ（チオフェンオキシド）、ポリ（シクロペンタジチオフェンオキシド）、ポリチアジアゾロキノキサリン、ポリベンゾイソチアゾール、ポリベンゾチアゾール、ポリチエノチオフェン等から選択される電子供与体に１，８−ジヨードオクタン、１，８−ジブロモオクタン、１，８−ジシアノオクタン又は１，８−ジ（メトキシカルボニル）オクタン等からなる処理剤を添加した組成物を使用する。【選択図】図１
2014088559.tif 000002
【特許請求の範囲】
【請求項１】
ポリマーと、
化合物であって、ハロ、ＣＮ又はＣＯＯＲ（Ｒは、Ｈ又はＣ1〜Ｃ10アルキルである）
で置換されるアルカン、任意選択でＣ1〜Ｃ10アルキルで置換されるシクロペンタジチオ
フェン、任意選択でＣ1〜Ｃ10アルキルで置換されるフルオレン、任意選択でＣ1〜Ｃ10アルキルで置換されるチオフェン、任意選択でＣ1〜Ｃ10アルキルで置換されるベンゾチア
ジアゾール、任意選択でＣ1〜Ｃ10アルキルで置換されるナフタレン、及び任意選択でＣ1〜Ｃ10アルキルで置換される１，２，３，４−テトラヒドロナフタレンから成る群から選択される化合物と、
を含んでなる組成物。
【請求項２】
前記化合物はＣｌ，Ｂｒ，Ｉ，ＣＮ，又はＣＯＯＣＨ３で置換されたアルカンである、請求項１に記載の組成物。
【請求項３】
前記アルカンはＣ６〜Ｃ1２アルカンである、請求項１に記載の組成物。
【請求項４】
前記アルカンはオクタンである、請求項１に記載の組成物。
【請求項５】
前記化合物が、１，８−ジヨードオクタン、１，８−ジブロモオクタン、１，８−ジシアノオクタン又は１，８−ジ（メトキシカルボニル）オクタンである、請求項１に記載の組成物。
【請求項６】
前記化合物が、以下の式：
Ｒ1−（ＣＨ2）n−Ｒ2
（式中、ｎは１〜２０であり；Ｒ1及びＲ2の各々は、独立して、ハロ、ＣＮ又はＣＯＯＲである（Ｒは、Ｈ又はＣ1〜Ｃ10アルキルである））のものである、請求項１に記載の組
成物。
【請求項７】
ｎが６〜１２である、請求項６に記載の組成物。
【請求項８】
ｎが８である、請求項６に記載の組成物。
【請求項９】
Ｒ1及びＲ2の各々が、独立して、Ｃｌ、Ｂｒ、Ｉ、ＣＮ又はＣＯＯＣＨ3である、請求
項６に記載の組成物。
【請求項１０】
前記組成物は少なくとも１容積％の前記化合物を含有する、請求項１に記載の組成物。
【請求項１１】
前記組成物は少なくとも１０容積％の前記化合物を含有する、請求項１に記載の組成物。
【請求項１２】
前記ポリマーは電子供与体材料を含んでなる、請求項１に記載の組成物。
【請求項１３】
前記電子供与体材料は、ポリチオフェン、ポリアニリン、ポリカルバゾール、ポリビニルカルバゾール、ポリフェニレン、ポリフェニルビニレン、ポリシラン、ポリチエニレンビニレン、ポリイソチアナフタレン、ポリシクロペンタジチオフェン、ポリシラシクロペンタジチオフェン、ポリシクロペンタジチアゾール、ポリチアゾロチアゾール、ポリチアゾール、ポリベンゾチアジアゾール、ポリ（チオフェンオキシド）、ポリ（シクロペンタジチオフェンオキシド）、ポリチアジアゾロキノキサリン、ポリベンゾイソチアゾール、ポリベンゾチアゾール、ポリチエノチオフェン、ポリ（チエノチオフェンオキシド）、ポリジチエノチオフェン、ポリ（ジチエノチオフェンオキシド）、ポリフルオレン、ポリテ
トラヒドロイソインドール及びそれらのコポリマーから成る群から選択される、請求項１２に記載の組成物。
【請求項１４】
前記電子供与体材料は、ポリチオフェン、ポリシクロペンタジチオフェン又はそれらのコポリマーを含んでなる、請求項１３に記載の組成物。
【請求項１５】
前記電子供与体材料は、ポリ（３−ヘキシルチオフェン）又はポリ（シクロペンタジチオフェン−コ−ベンゾチアジアゾール）を含んでなる、請求項１４に記載の組成物。
【請求項１６】
電子受容体材料を更に含んでなる、請求項１に記載の組成物。
【請求項１７】
前記電子受容体材料は、フラーレン、無機ナノ粒子、オキサジアゾール、ディスコチック液晶、カーボンナノロッド、無機ナノロッド、ＣＮ基を含有するポリマー、ＣＦ3基を
含有するポリマー、及びそれらの組み合わせから成る群から選択される材料を含んでなる、請求項１６に記載の組成物。
【請求項１８】
前記電子受容体材料は置換フラーレンを含んでなる、請求項１７に記載の組成物。
【請求項１９】
前記電子受容体材料は（６，６）−フェニルＣ６１−酪酸メチルエステル又は（６，６）−フェニルＣ７１−酪酸メチルエステルを含んでなる、請求項１８に記載の組成物。
【請求項２０】
前記組成物は溶媒を更に含んでなる、請求項１に記載の組成物。
【請求項２１】
前記溶媒はクロロベンゼン、ｏ−ジクロロベンゼン、トリクロロベンゼン、ｏ−キシレン、ｍ−キシレン、ｐ−キシレン、トルエン、メシチレン、エチルベンゼン、イソブチルベンゼン、ｔ−ブチルベンゼン、α−メチルナフタレン、テトラリン、Ｎ−メチルピロリドン、メチルエチルケトン、又はアセトンを含んでなる、請求項２０に記載の組成物。
【請求項２２】
基板と、
請求項１に記載の組成物とを備え、前記組成物は前記基板により支持されている、物品。
【請求項２３】
ポリマーと、
置換されたアルカンを含む化合物とを含んでなり、前記アルカン上の少なくとも１個の置換基はＳＨではない、組成物。
【請求項２４】
第１電極及び第２電極と、
前記第１電極及び第２電極の間の光活性層であって、分離相のうちの少なくとも１つが２０ｎｍ以上の平均粒径を有する少なくとも２つの分離相を備える光活性層とを備え、
光電池に形成されている、物品。
【請求項２５】
前記平均粒径は５０ｎｍ以上である、請求項２４に記載の物品。
【請求項２６】
前記平均粒径は１００ｎｍ以上である、請求項２４に記載の物品。
【請求項２７】
第１電極及び第２電極と、
前記第１電極及び第２電極の間の光活性層であって、前記第１電極又は前記第２電極の上に、化合物を含む溶液を塗布することにより形成され、前記化合物は、ハロ、ＣＮ又はＣＯＯＲ（Ｒは、Ｈ又はＣ1〜Ｃ10アルキルである）で置換されるアルカン、任意選択で
Ｃ1〜Ｃ10アルキルで置換されるシクロペンタジチオフェン、任意選択でＣ1〜Ｃ10アルキ
ルで置換されるフルオレン、任意選択でＣ1〜Ｃ10アルキルで置換されるチオフェン、任
意選択でＣ1〜Ｃ10アルキルで置換されるベンゾチアジアゾール、任意選択でＣ1〜Ｃ10アルキルで置換されるナフタレン、及び任意選択でＣ1〜Ｃ10アルキルで置換される１，２
，３，４−テトラヒドロナフタレンから成る群から選択される、光活性層とを備え、
光電池に形成されている、物品。
【発明の詳細な説明】
【技術分野】
【０００１】
本開示は、処理添加剤、並びに関連の組成物、光電池、光起電モジュール及び方法に関する。
【背景技術】
【０００２】
光電池は、一般的に、光の形態のエネルギーを電気の形態のエネルギーに変換するために使用される。一般的な光電池は、２個の電極の間に配置された光活性材料を含む。一般に、光は、電極の一方又は両方を通過して、光活性材料と相互作用する。その結果、光（例えば光活性材料により吸収される１つ以上の波長の光）を伝導する電極の一方又は両方の性能により、光電池の総合効率が限定され得る。半導性材料が電気伝導性材料より低い導電率を有し得るにもかかわらず、半導性材料は、多くの電気伝導性材料よりも多くの光を伝導することができるので、多くの光電池において、半導性材料（例えばインジウムスズ酸化物）の膜が、光が通過する電極を形成するために使用されている。
【先行技術文献】
【特許文献】
【０００３】
【特許文献１】国際公開第２００７／１２１２５２号
【発明の概要】
【発明が解決しようとする課題】
【０００４】
本開示は、処理添加剤、並びに関連の組成物、光電池、光起電モジュール及び方法に関する。
【課題を解決するための手段】
【０００５】
一態様において、本開示は、
ポリマーと、
ハロ、ＣＮ又はＣＯＯＲ（Ｒは、Ｈ又はＣ1〜Ｃ10アルキルである）で置換されるアル
カン；任意選択でＣ1〜Ｃ10アルキルで置換されるシクロペンタジチオフェン；任意選択
でＣ1〜Ｃ10アルキルで置換されるフルオレン；任意選択でＣ1〜Ｃ10アルキルで置換されるチオフェン；任意選択でＣ1〜Ｃ10アルキルで置換されるベンゾチアジアゾール；任意
選択でＣ1〜Ｃ10アルキルで置換されるナフタレン；及び任意選択でＣ1〜Ｃ10アルキルで置換される１，２，３，４−テトラヒドロナフタレン；から成る群から選択される化合物と、を含む組成物を特徴とする。
【０００６】
別の一態様において、本開示は、ポリマーと、置換されたアルカンを含む化合物とを含む組成物を特徴とする。前記アルカン上の少なくとも１個の置換基は、ＳＨではない。
別の一態様において、本開示は、基板と、上記の組成物のうちの１種とを含む物品を特徴とする。前記組成物は、前記基板により支持される。
【０００７】
別の一態様において、本開示は、第１電極及び第２電極と、第１電極と第２電極との間の光活性層とを含む物品を特徴とする。前記光活性層は、分離相のうちの少なくとも１つが約２０ｎｍ以上の平均粒径を有する少なくとも２つの分離相を含む。前記物品は、光電池として構成される。
【０００８】
別の一態様において、本開示は、第１電極及び第２電極と、第１電極と第２電極との間の光活性層とを含む物品を特徴とする。光活性層は、第１電極又は第２電極の上に、化合物を含む溶液を塗布することにより形成される。前記化合物は、ハロ、ＣＮ又はＣＯＯＲ
（Ｒは、Ｈ又はＣ1〜Ｃ10アルキルである）で置換されるアルカン；任意選択でＣ1〜Ｃ10アルキルで置換されるシクロペンタジチオフェン；任意選択でＣ1〜Ｃ10アルキルで置換
されるフルオレン；任意選択でＣ1〜Ｃ10アルキルで置換されるチオフェン；任意選択で
Ｃ1〜Ｃ10アルキルで置換されるベンゾチアジアゾール；任意選択でＣ1〜Ｃ10アルキルで置換されるナフタレン；及び任意選択でＣ1〜Ｃ10アルキルで置換される１，２，３，４
−テトラヒドロナフタレン；から成る群から選択される。前記物品は、光電池として構成される。  更に別の一態様において、本開示は、化合物を含む溶液を処理して光活性層を形成する工程を含む方法を特徴とする。前記化合物は、ハロ、ＣＮ又はＣＯＯＲ（Ｒは、Ｈ又はＣ1〜Ｃ10アルキルである）で置換されるアルカン；任意選択でＣ1〜Ｃ10アルキルで置換されるシクロペンタジチオフェン；任意選択でＣ1〜Ｃ10アルキルで置換されるフ
ルオレン；任意選択でＣ1〜Ｃ10アルキルで置換されるチオフェン；任意選択でＣ1〜Ｃ10アルキルで置換されるベンゾチアジアゾール；任意選択でＣ1〜Ｃ10アルキルで置換され
るナフタレン；及び任意選択でＣ1〜Ｃ10アルキルで置換される１，２，３，４−テトラ
ヒドロナフタレン；から成る群から選択される。
【０００９】
実施形態は、以下の特徴のうちの１つ以上を含むことができる。
幾つかの実施形態において、前記化合物は、Ｃｌ、Ｂｒ、Ｉ、ＣＮ又はＣＯＯＣＨ3で
置換されるアルカンである。
【００１０】
幾つかの実施形態において、前記アルカンは、オクタン等のＣ6〜Ｃ12アルカンである
。
幾つかの実施形態において、前記化合物は、１，８−ジヨードオクタン、１，８−ジブロモオクタン、１，８−ジシアノオクタン又は１，８−ジ（メトキシカルボニル）オクタンである。
【００１１】
幾つかの実施形態において、前記化合物は、以下の式：Ｒ1−（ＣＨ2）n−Ｒ2（式中、ｎは１〜２０であり、Ｒ1及びＲ2の各々は、独立して、ハロ、ＣＮ又はＣＯＯＲである（Ｒは、Ｈ又はＣ1〜Ｃ10アルキルである））である。例えば、ｎは、６〜１２（例えば８
）であり得る。幾つかの実施形態において、Ｒ1及びＲ2の各々は、独立して、Ｃｌ、Ｂｒ、Ｉ、ＣＮ又はＣＯＯＣＨ3である。
【００１２】
幾つかの実施形態において、前記組成物は、約１容積（体積）％以上及び／又は約１０容積（体積）％以下の前記化合物を含む。
幾つかの実施形態において、前記ポリマーは、電子供与体材料を含む。前記電子供与体材料は、ポリチオフェン、ポリアニリン、ポリカルバゾール、ポリビニルカルバゾール、ポリフェニレン、ポリフェニルビニレン、ポリシラン、ポリチエニレンビニレン、ポリイソチアナフタレン、ポリシクロペンタジチオフェン、ポリシラシクロペンタジチオフェン、ポリシクロペンタジチアゾール、ポリチアゾロチアゾール、ポリチアゾール、ポリベンゾチアジアゾール、ポリ（チオフェンオキシド）、ポリ（シクロペンタジチオフェンオキシド）、ポリチアジアゾロキノキサリン、ポリベンゾイソチアゾール、ポリベンゾチアゾール、ポリチエノチオフェン、ポリ（チエノチオフェンオキシド）、ポリジチエノチオフェン、ポリ（ジチエノチオフェンオキシド）、ポリテトラヒドロイソインドール及びそれらのコポリマーから成る群から選択され得る。ある実施形態において、前記電子供与体材料は、ポリチオフェン、ポリシクロペンタジチオフェン又はそれらのコポリマーを含むことができる。例えば、前記電子供与体材料は、ポリ（３−ヘキシルチオフェン）又はポリ（シクロペンタジチオフェン−コ−ベンゾチアジアゾール）を含むことができる。
【００１３】
幾つかの実施形態において、前記組成物は、電子受容体材料を更に含むことができる。前記電子受容体材料は、フラーレン、無機ナノ粒子、オキサジアゾール、ディスコチック液晶、カーボンナノロッド、無機ナノロッド、ＣＮ基を含有するポリマー、ＣＦ3基を含
有するポリマー、及びそれらの組み合わせから成る群から選択される材料を含むことができる。ある実施形態において、前記電子受容体材料は、（６，６）−フェニルＣ６１−酪酸メチルエステル（Ｃ61−ＰＣＢＭ）や（６，６）−フェニルＣ７１−酪酸メチルエステル（Ｃ71−ＰＣＢＭ）等の置換フラーレンを含むことができる。
【００１４】
幾つかの実施形態において、前記組成物は、有機溶媒等の溶媒を更に含むことができる。適切な溶媒の例としては、クロロベンゼン、ｏ−ジクロロベンゼン、トリクロロベンゼン、ｏ−キシレン、ｍ−キシレン、ｐ−キシレン、トルエン、メシチレン、エチルベンゼン、イソブチルベンゼン、ｔ−ブチルベンゼン、α−メチルナフタレン、テトラリン、Ｎ−メチルピロリドン、メチルエチルケトン、またはアセトンが挙げられる。
【００１５】
幾つかの実施形態において、平均粒径は、約５０ｎｍ以上（例えば、約１００ｎｍ以上）である。
幾つかの実施形態において、処理ステップは、前記溶液を表面上に塗布する工程を含む。また、前記処理ステップは、前記光活性層を形成するために、前記塗布ステップの後に前記溶液を乾燥させる工程も含むことができる。
【００１６】
幾つかの実施形態において、前記方法は、光電池を形成するために第１電極と第２電極との間に前記光活性層を配置する工程を更に含むことができる。
実施形態は、以下の効果のうちの１つ以上を含むことができる。
【００１７】
幾つかの実施形態において、前記処理添加剤は、選択的に前記電子受容体材料（例えばＰＣＢＭ）を溶解するが、電子供与体材料（例えば、ポリ（３−ヘキシルチオフェン）（Ｐ３ＨＴ）等のポリチオフェン）を実質的には溶解しない。従って、かかる処理添加剤を含有する前記コーティング組成物を表面に塗布して光活性層を形成する場合、前記処理添加剤は、前記光活性層における前記電子受容体材料と前記電子供与体材料との間の相分離を容易にするので、このように形成された前記光電池の効率性を高める。
【００１８】
幾つかの実施形態において、前記処理添加剤は、前記コーティング組成物において、溶媒より高い沸騰温度を有する。かかる実施形態において、光活性層を形成するための前記コーティング組成物の乾燥の間、前記電子受容体材料は、前記電子供与体材料より長く溶液中に残る傾向があり、それにより、これらの２種の光活性材料の間の相分離が容易になり、このように形成された前記光電池の効率性が高められると考えられる。
【００１９】
他の特徴及び効果は、明細書、図面及び請求項から明らかである。
【図面の簡単な説明】
【００２０】
【図１】光電池の一実施形態の断面図。
【図２】直列に電気的に接続された多数の光電池を含有する系の模式図。
【図３】並列に電気的に接続された多数の光電池を含有する系の模式図。
【発明を実施するための形態】
【００２１】
各種図面の同様の参照符号は、同様の要素を示す。
図１は、基板１１０、陰極１２０、正孔キャリア層１３０、光活性層１４０、正孔ブロッキング層１５０、陽極１６０及び基板１７０を含む光電池１００の断面図を示す。陰極１２０及び陽極１６０は、外部負荷に電気的に接続される。
【００２２】
光活性層１４０は、一般に、液体系コーティング処理により調製され得る。本明細書において言及される「液体系コーティング処理」という用語は、液体系コーティング組成物を使用する処理をいう。液体系コーティング組成物の例としては、溶液、分散液、懸濁液
が挙げられる。
【００２３】
一般に、液体系コーティング組成物としては、処理添加剤、光活性材料（例えば電子受容体材料や電子供与体材料）、溶媒が挙げられる。
幾つかの実施形態において、処理添加剤は、少なくとも１個の置換基がチオール基（ＳＨ）でない置換アルカンである。本明細書において用いられる「アルカン」という用語には、分枝状アルカン化合物及び直鎖状アルカン化合物の両方が包含される。ある実施形態において、処理添加剤は、ハロ（例えば、Ｃｌ、Ｂｒ、Ｉ）、ＣＮ又はＣＯＯＲ（ここでＲは、Ｈ又はＣ1〜Ｃ10アルキル（例えばＣＨ3）である）で置換されるアルカンを含むことができる。幾つかの実施形態において、アルカンは、Ｃ6〜Ｃ12アルカン（例えばオク
タン）である。ある実施形態において、処理添加剤は、以下の式：
Ｒ1−（ＣＨ2）n−Ｒ2
のものである。この式において、ｎは１〜２０の整数であり；Ｒ1及びＲ2の各々は、独立して、ハロ（例えば、Ｃｌ、Ｂｒ、Ｉ）、ＣＮ又はＣＯＯＲ（Ｒは、Ｈ又はＣ1〜Ｃ10ア
ルキルである）である。幾つかの実施形態において、ｎは、６〜１２の整数（例えば８）である。処理添加剤の例としては、１，８−ジヨードオクタン、１，８−ジブロモオクタン、１，８−ジシアノオクタン又は１，８−ジ（メトキシカルボニル）オクタンが挙げられる。
【００２４】
幾つかの実施形態において、処理添加剤は芳香族化合物である。処理添加剤として使用され得る適切な芳香族化合物の例としては、任意選択でＣ1〜Ｃ10アルキルで置換される
シクロペンタジチオフェン（例えば、
【００２５】
【化１】
2014088559.tif 000003
【００２６】
）；任意選択でＣ1〜Ｃ10アルキルで置換されるフルオレン（例えば、
【００２７】
【化２】
2014088559.tif 000004
【００２８】
）；任意選択でＣ1〜Ｃ10アルキルで置換されるチオフェン（例えば、チオフェン、２−
メチルチオフェン、３−メチルチオフェン）；任意選択でＣ1〜Ｃ10アルキルで置換され
るベンゾチアジアゾール（例えば、ベンゾ（ｃ）（１，２，５）チアジアゾール）；任意選択でＣ1〜Ｃ10アルキルで置換されるナフタレン（例えば、１−メチルナフタレン）；
任意選択でＣ1〜Ｃ10アルキルで置換される１，２，３，４−テトラヒドロナフタレン；
が挙げられる。
【００２９】
幾つかの実施形態において、コーティング組成物は、約１容積％以上（例えば、約２容積％以上、約３容積％以上、約４容積％以上又は約５容積％以上）、及び／又は、約１０容積％以下（例えば、約９容積％以下、約８容積％以下、約７容積％以下、又は約６容積％以下）の処理添加剤を含む。ある実施形態において、コーティング組成物は、約２．０〜３．０容積％（例えば２．５〜３．０容積％）の処理添加剤を含む。
【００３０】
理論に束縛されるものではないが、幾つかの実施形態において、処理添加剤は、電子受容体材料（例えばＰＣＢＭ）を溶解するが、電子供与体材料（例えば、Ｐ３ＨＴ等のポリチオフェン）を実質的には溶解しないと考えられる。従って、かかる処理添加剤を含有するコーティング組成物を表面に塗布して光活性層１４０を形成する場合、処理添加剤は、光活性層１４０における電子受容体材料と電子供与体材料との間の相分離を容易にするので、このように形成された光電池の効率性を高める。
【００３１】
幾つかの実施形態において、処理添加剤は、約１００℃以上（例えば、約１５０℃以上、約２００℃以上、約２５０℃以上、約３００℃以上）の沸点を有する。
幾つかの実施形態において、処理添加剤は、コーティング組成物において、溶媒よりも約３０℃以下（例えば、約５０℃以下、約７０℃以下、約１００℃以下、約１２０℃以下、約１５０℃以下）高い沸点を有する。かかる実施形態において、光活性層１４０を形成するための前記コーティング組成物の乾燥の間、電子受容体材料は、電子供与体材料より長く溶液中に残る傾向があり、それにより、これらの２種の光活性材料の間の相分離が容易になり、このように形成された光電池の効率性が高められると考えられる。
【００３２】
幾つかの実施形態において、上記の処理添加剤を使用することにより調製される光活性層１４０は、２つの相のうちの少なくとも１つが約２０ｎｍ以上（例えば、約５０ｎｍ以上、または約１００ｎｍ以上）の平均粒径を有する少なくとも２つの分離相を有することができる。理論に束縛されるものではないが、光活性層の分離相がより大きいほど光電池の電力変換効率が高められ得ると考えられる。更に、幾つかの実施形態において、処理添加剤を使用することにより、光活性層１４０の後処理（例えば、温度アニーリングや溶媒アニーリング）の必要性が減少し得る。
【００３３】
幾つかの実施形態において、上記の処理添加剤を使用することにより調製される光活性層を含有する光電池は、ＡＭ１．５照明条件下で約２％以上（例えば、約４％以上、約５％以上、約６％以上）の電力変換効率を有することができる。
【００３４】
幾つかの実施形態において、溶媒は、有機溶媒、例えば、クロロベンゼン、ｏ−ジクロロベンゼン、トリクロロベンゼン、ｏ−キシレン、ｍ−キシレン、ｐ−キシレン、トルエン、メシチレン、エチルベンゼン、イソブチルベンゼン、ｔ−ブチルベンゼン、α−メチルナフタレン、テトラリン、Ｎ−メチルピロリドン、メチルエチルケトン、アセトンであり得る。幾つかの実施形態において、溶媒は、前述の例示的な溶媒の混合物であり得る。
【００３５】
液体系コーティング組成物における光活性材料の濃度は、一般に所望の通り調整され得る。例えば、前記組成物は、約０．５重量％以上（例えば、約０．７重量％以上、約０．８重量％以上、約０．９重量％以上、約１．０重量％以上）の電子供与体材料を含むことができる。別の一例として、前記組成物は、少なくとも約０．５重量％以上（例えば、約１．０重量％以上、約１．５重量％以上、約２．０重量％以上、約２．５重量％以上、約３．０重量％以上、約３．５重量％以上）の電子受容体材料を含むことができる。幾つかの実施形態において、濃度は、コーティング組成物の所望の粘性又はコーティングの所望
の厚みを達成するように調整され得る。
【００３６】
幾つかの実施形態において、電子受容体材料及び電子供与体材料の間の重量比は、約０．５：１以上（例えば、約１：１以上、約１．５：１以上、約２：１以上、約２．５：１以上、約３：１以上、約３．５：１以上、約４：１以上、約４．５：１以上、５：１以上）であり得る。
【００３７】
前述の液体系コーティング処理は、以下の処理のうちの少なくとも１つを用いることにより行うことができる：溶液コーティング、インクジェット印刷、スピンコーティング、浸漬コーティング、ナイフコーティング、バーコーティング、スプレーコーティング、ローラーコーティング、スロットコーティング、グラビアコーティング、フレキソ印刷又はスクリーン印刷。理論に束縛されるものではないが、液体系コーティング処理は、ロールツーロール処理等の連続製造処理において容易に用いることができ、それにより、光電池を調製するコストが著しく減少すると考えられる。ロールツーロール処理の例は、例えば同時係属米国出願公開第２００５−０２６３１７９号に記載されており、その内容は参考として本明細書で援用される。
【００３８】
幾つかの実施形態において、光活性層１４０が有機光活性材料を含む場合、液体系コーティング処理は、溶液又は分散液を形成するために有機光活性材料及び処理添加剤を溶媒（例えば有機溶媒）と混合し、基板上に溶液又は分散液をコーティングし、コーティングされた溶液又は分散液を乾燥させることにより行うことができる。例えば、有機光活性層は、溶液を形成するために適切な溶媒（例えばクロロベンゼン）において電子供与体材料（例えばＰ３ＨＴ）と、電子受容体材料（例えばＰＣＢＭ）と、処理添加剤（例えば１，８−ジヨードオクタン）とを混合し、基板上に前記溶液をコーティングし、コーティングされた溶液を乾燥させることにより調製され得る。典型的には、処理添加剤は、コーティングされた溶液の乾燥の間に除去される。しかしながら、幾つかの実施形態において、処理添加剤の少なくとも一部は、乾燥が完了した後に光活性層中に残る。かかる実施形態において、処理添加剤は、光活性層１４０の約０．１重量％以上（例えば、約１重量％以上、約５重量％以上、約１０重量％以上）であり得る。
【００３９】
幾つかの実施形態において、有機光活性材料を含有する層を調製するために用いられる液体系コーティング処理は、無機光活性材料を含有する層を調製するために用いられるものと同じであり得る。
【００４０】
液体系コーティング処理は、高温（例えば、約５０℃以上、約１００℃以上、約２００℃以上、約３００℃以上）で行うことができる。前記温度は、各種の因子（例えば、コーティング処理や、使用するコーティング組成物）に応じて調整され得る。例えば、無機ナノ粒子を含有する層を調製する場合、前記ナノ粒子は、相互に結合したナノ粒子を形成するために高温（例えば、約３００℃以上）で焼結させ得る。一方で、ポリマー連結剤（例えば、ポリ（ｎ−ブチルチタネート））が無機ナノ粒子に添加される場合、焼結処理は、より低い温度（例えば、約３００℃未満）で行うことが可能である。
【００４１】
光電池１００の他の成分については、基板１１０は、一般に透明材料から形成される。本明細書で参照されるように、透明材料は、光電池１００で使用される厚みで、光電池の操作の間に用いられる波長又は波長の範囲の入射光の約６０％以上（例えば、約７０％以上、約７５％以上、約８０％以上、約８５％以上）を伝導する材料である。基板１１０が形成され得る例示的な材料としては、ポリエチレンテレフタレート、ポリイミド、ポリエチレンナフタレート、ポリマー炭化水素、セルロースポリマー、ポリカーボネート、ポリアミド、ポリエーテル、ポリエーテルケトンが挙げられる。ある実施形態において、前記ポリマーは、フッ素化ポリマーであり得る。幾つかの実施形態においては、ポリマー材料
の組み合わせが使用される。ある実施形態においては、基板１１０の異なる領域が異なる材料から形成され得る。
【００４２】
一般に、基板１１０は、柔軟、半剛性又は剛性（例えばガラス）であり得る。幾つかの実施形態において、基板１１０は、約５，０００メガパスカル未満（例えば、約１，０００メガパスカル未満や約５，００メガパスカル未満）の曲げ弾性率を有する。ある実施形態において、基板１１０の異なる領域は、柔軟、半剛性又は非柔軟性であり得る（例えば、１つ以上の領域が柔軟で且つ１つ以上の異なる領域が半剛性、１つ以上の領域が柔軟で且つ１つ以上の異なる領域が非柔軟性）。
【００４３】
典型的には、基板１１０は、約１ミクロン以上（例えば、約５ミクロン以上、約１０ミクロン以上）厚、及び／又は、約１，０００ミクロン以下（例えば、約５００ミクロン以下、約３００ミクロン以下、約２００ミクロン以下、約１００ミクロン以下、約５０ミクロン以下）厚である。
【００４４】
一般に、基板１１０は、着色されても、着色されなくてもよい。幾つかの実施形態において、基板１１０の１つ以上の部分が着色されるが、一方で基板１１０の１つ以上の異なる部分は着色されない。
【００４５】
基板１１０は、１つの平坦面（例えば、光が当たる表面）又は２つの平坦面（例えば、光が当たる表面及び逆の面）を有してよいし、平坦面を有さなくてもよい。基板１１０の非平坦面は、例えば、曲面であるか、段差を有し得る。幾つかの実施形態において、基板１１０の非平坦面は、パターンが形成される（例えば、フレネルレンズ、レンチキュラレンズ又はレンチキュラプリズムを形成するためにパターンが形成された段差を有する）。
【００４６】
陰極１２０は、一般に電気伝導性材料から形成される。例示的な電気伝導性材料としては、電気伝導性金属、電気伝導性合金、電気伝導性ポリマー、電気伝導性金属酸化物が挙げられる。例示的な電気伝導性金属としては、金、銀、銅、アルミニウム、ニッケル、パラジウム、白金、チタンが挙げられる。例示的な電気伝導性合金としては、ステンレス鋼（例えば、３３２ステンレス鋼、３１６ステンレス鋼）、金合金、銀合金、銅合金、アルミニウム合金、ニッケル合金、パラジウム合金、白金合金、およびチタン合金が挙げられる。例示的な電気伝導性ポリマーとしては、ポリチオフェン（例えばＰＥＤＯＴ）、ポリアニリン（例えば、ドープされたポリアニリン）、ポリピロール（例えば、ドープされたポリピロール）が挙げられる。例示的な電気伝導性金属酸化物としては、インジウムスズ酸化物、フッ化酸化スズ、酸化スズ、酸化亜鉛が挙げられる。幾つかの実施形態においては、電気伝導性材料の組み合わせが使用される。
【００４７】
幾つかの実施形態において、陰極１２０は、メッシュ電極を含むことができる。メッシュ電極の例は、同時係属米国出願公開第２００４０１８７９１１号及び第２００６００９０７９１号に記載されており、それらの全体の内容は本明細書に援用する。
【００４８】
正孔キャリア層１３０は、一般に、光電池１００において使用される厚みで、正孔を陰極１２０に輸送し、且つ、陰極１２０への電子の輸送を実質的にブロックする材料から形成される。層１３０が形成され得る材料の例としては、ポリチオフェン（例えばＰＥＤＯＴ）、ポリアニリン、ポリカルバゾール、ポリビニルカルバゾール、ポリフェニレン、ポリフェニルビニレン、ポリシラン、ポリチエニレンビニレン、ポリイソチアナフタレン及びそれらのコポリマーが挙げられる。幾つかの実施形態において、正孔キャリア層１３０は、正孔キャリア材料の組み合わせを含むことができる。
【００４９】
一般に、正孔キャリア層１３０の厚さ（即ち、光活性層１４０と接触する正孔キャリア
層１３０の表面と、正孔キャリア層１３０と接触する陰極１２０の表面との間の距離）は、所望の通りに変更し得る。典型的には、正孔キャリア層１３０の厚さは、０．０１ミクロン以下（例えば、約０．０５ミクロン以下、約０．１ミクロン以下、約０．２ミクロン以下、約０．３ミクロン以下、約０．５ミクロン以下）、及び／又は、約５ミクロン以下（例えば約３ミクロン以下、約２ミクロン以下、約１ミクロン以下）である。幾つかの実施形態において、正孔キャリア層１３０の厚さは、約０．０１ミクロン〜約０．５ミクロンである。
【００５０】
幾つかの実施形態において、正孔キャリア層１３０は、上記の液体系コーティング処理により調製され得る。
幾つかの実施形態において、光活性層１４０は、電子受容体材料（例えば有機電子受容体材料）や電子供与体材料（例えば有機電子供与体材料）等の光活性材料を含有する。
【００５１】
電子受容体材料の例としては、フラーレン、無機ナノ粒子、オキサジアゾール、ディスコチック液晶、カーボンナノロッド、無機ナノロッド、電子を受容し得る又は安定なアニオンを形成し得る部分を含有するポリマー（例えば、ＣＮ基を含有するポリマー、ＣＦ3
基を含有するポリマー）、それらの組み合わせが挙げられる。幾つかの実施形態において、電子受容体材料は、置換フラーレン（例えば、Ｃ61−ＰＣＢＭやＣ71−ＰＣＢＭ）である。幾つかの実施形態において、電子受容体材料の組み合わせは、光活性層１４０において使用され得る。
【００５２】
電子供与体材料の例としては、共役ポリマー（例えば、ポリチオフェン、ポリアニリン、ポリカルバゾール、ポリビニルカルバゾール、ポリフェニレン、ポリフェニルビニレン、ポリシラン、ポリチエニレンビニレン、ポリイソチアナフタレン、ポリシクロペンタジチオフェン、ポリシラシクロペンタジチオフェン、ポリシクロペンタジチアゾール、ポリチアゾロチアゾール、ポリチアゾール、ポリベンゾチアジアゾール、ポリ（チオフェンオキシド）、ポリ（シクロペンタジチオフェンオキシド）、ポリチアジアゾロキノキサリン、ポリベンゾイソチアゾール、ポリベンゾチアゾール、ポリチエノチオフェン、ポリ（チエノチオフェンオキシド）、ポリジチエノチオフェン、ポリ（ジチエノチオフェンオキシド）、ポリフルオレン、ポリテトラヒドロイソインドール、それらのコポリマー）が挙げられる。幾つかの実施形態において、電子供与体材料は、ポリチオフェン（例えば、ポリ（３−ヘキシルチオフェン））、ポリシクロペンタジチオフェン、及びそれらのコポリマーであり得る。ある実施形態において、電子供与体材料の組み合わせは、光活性層１４０において使用され得る。
【００５３】
幾つかの実施形態において、電子供与体材料又は電子受容体材料は、第１のコモノマー繰り返し単位を有するポリマーと、第１のコモノマー繰り返し単位とは異なる第２のコモノマー繰り返し単位とを含むことができる。第１のコモノマー繰り返し単位は、シクロペンタジチオフェン部分、シラシクロペンタジチオフェン部分、シクロペンタジチアゾール部分、チアゾロチアゾール部分、チアゾール部分、ベンゾチアジアゾール部分、チオフェンオキシド部分、シクロペンタジチオフェンオキシド部分、ポリチアジアゾロキノキサリン部分、ベンゾイソチアゾール部分、ベンゾチアゾール部分、チエノチオフェン部分、チエノチオフェンオキシド部分、ジチエノチオフェン部分、ジチエノチオフェンオキシド部分又はテトラヒドロイソインドール部分を含むことができる。
【００５４】
幾つかの実施形態において、第１のコモノマー繰り返し単位は、シクロペンタジチオフェン部分を含む。幾つかの実施形態において、シクロペンタジチオフェン部分は、Ｃ1〜
Ｃ20アルキル、Ｃ1〜Ｃ20アルコキシ、Ｃ3〜Ｃ20シクロアルキル、Ｃ1〜Ｃ20ヘテロシク
ロアルキル、アリール、ヘテロアリール、ハロ、ＣＮ、ＯＲ、Ｃ（Ｏ）Ｒ、Ｃ（Ｏ）ＯＲ及びＳＯ2Ｒから成る群から選択される少なくとも１個の置換基で置換され；Ｒは、Ｈ、
Ｃ1〜Ｃ20アルキル、Ｃ1〜Ｃ20アルコキシ、アリール、ヘテロアリール、Ｃ3〜Ｃ20シク
ロアルキル又はＣ1〜Ｃ20ヘテロシクロアルキルである。例えば、シクロペンタジチオフ
ェン部分は、ヘキシル、２−エチルヘキシル又は３，７−ジメチルオクチルで置換され得る。ある実施形態において、シクロペンタジチオフェン部分は、４位で置換される。幾つかの実施形態において、第１のコモノマー繰り返し単位は、式（１）：
【００５５】
【化３】
2014088559.tif 000005
【００５６】
のシクロペンタジチオフェン部分を含むことができる。式（１）において、Ｒ1、Ｒ2、Ｒ3又はＲ４の各々は、独立して、Ｈ、Ｃ1〜Ｃ20アルキル、Ｃ1〜Ｃ20アルコキシ、Ｃ3〜Ｃ20シクロアルキル、Ｃ1〜Ｃ20ヘテロシクロアルキル、アリール、ヘテロアリール、ハロ
、ＣＮ、ＯＲ、Ｃ（Ｏ）Ｒ、Ｃ（Ｏ）ＯＲ又はＳＯ2Ｒであり；Ｒは、Ｈ、Ｃ1〜Ｃ20アルキル、Ｃ1〜Ｃ20アルコキシ、アリール、ヘテロアリール、Ｃ3〜Ｃ20シクロアルキル又はＣ1〜Ｃ20ヘテロシクロアルキルである。例えば、Ｒ1及びＲ2の各々は、独立して、ヘキ
シル、２−エチルヘキシル又は３，７−ジメチルオクチルであり得る。
【００５７】
アルキルは、飽和又は不飽和であり得、且つ、分枝状又は直鎖状であり得る。Ｃ1〜Ｃ20アルキルは、１〜２０個の炭素原子（例えば、１、２、３、４、５、６、７、８、９、
１０、１１、１２、１３、１４、１５、１６、１７、１８、１９、２０個の炭素原子）を含有する。アルキル部分の例としては、−ＣＨ3、−ＣＨ2−、−ＣＨ2＝ＣＨ2−、−ＣＨ2−ＣＨ＝ＣＨ2及び分枝状−Ｃ3Ｈ７が挙げられる。アルコキシは、分枝状又は直鎖状で
あり得、且つ、飽和又は不飽和であり得る。Ｃ1〜Ｃ20アルコキシは、酸素ラジカル及び
１〜２０個の炭素原子（例えば、１、２、３、４、５、６、７、８、９、１０、１１、１２、１３、１４、１５、１６、１７、１８、１９、２０個の炭素原子）を含有する。アルコキシ部分の例としては、−ＯＣＨ3や−ＯＣＨ＝ＣＨ−ＣＨ3が挙げられる。シクロアルキルは、飽和又は不飽和のいずれかであり得る。Ｃ3〜Ｃ20シクロアルキルは、３〜２０
個の炭素原子（例えば、３、４、５、６、７、８、９、１０、１１、１２、１３、１４、１５、１６、１７、１８、１９、２０個の炭素原子）を含有する。シクロアルキル部分の例としては、シクロヘキシルやシクロヘキセン−３−イルが挙げられる。また、ヘテロシクロアルキルは、飽和又は不飽和のいずれかであり得る。Ｃ3〜Ｃ20ヘテロシクロアルキ
ルは、少なくとも１個の環ヘテロ原子（例えば、Ｏ、Ｎ、Ｓ）と、３〜２０個の炭素原子（例えば、３、４、５、６、７、８、９、１０、１１、１２、１３、１４、１５、１６、１７、１８、１９、２０個の炭素原子）とを含有する。ヘテロシクロアルキル部分の例としては、４−テトラヒドロピラニルや４−ピラニルが挙げられる。アリールは、１個以上の芳香環を含有することができる。アリール部分の例としては、フェニル、フェニレン、ナフチル、ナフチレン、ピレニル、アントリル、フェナントリルが挙げられる。ヘテロアリールは、１個以上の芳香環を含有することができ、そのうちの少なくとも１個は、少なくとも１個の環ヘテロ原子（例えば、Ｏ、Ｎ、Ｓ）を含有する。ヘテロアリール部分の例としては、フリル、フリレン、フルオレニル、ピロリル、チエニル、オキサゾリル、イミダゾリル、チアゾリル、ピリジル、ピリミジニル、キナゾリニル、キノリル、イソキノリル及びインドリルが挙げられる。
【００５８】
特に明記しない限り、本明細書において言及されるアルキル、アルコキシ、シクロアルキル、ヘテロシクロアルキル、アリール及びヘテロアリールは、置換部分及び非置換部分の両方を含む。シクロアルキル、ヘテロシクロアルキル、アリール及びヘテロアリール上の置換基の例としては、Ｃ1〜Ｃ20アルキル、Ｃ3〜Ｃ20シクロアルキル、Ｃ1〜Ｃ20アル
コキシ、アリール、アリールオキシ、ヘテロアリール、ヘテロアリールオキシ、アミノ、Ｃ1〜Ｃ10アルキルアミノ、Ｃ1〜Ｃ20ジアルキルアミノ、アリールアミノ、ジアリールアミノ、ヒドロキシル、ハロゲン、チオ、Ｃ1〜Ｃ10アルキルチオ、アリールチオ、Ｃ1〜Ｃ10アルキルスルホニル、アリールスルホニル、シアノ、ニトロ、アシル、アシロキシ、カルボキシル、カルボン酸エステルが挙げられる。アルキル上の置換基の例としては、Ｃ1
〜Ｃ20アルキル以外の前述の置換基の全てが挙げられる。また、シクロアルキル、ヘテロシクロアルキル、アリール及びヘテロアリールは、融合基も含む。
【００５９】
第２のコモノマー繰り返し単位は、ベンゾチアジアゾール部分、チアジアゾロキノキサリン部分、シクロペンタジチオフェンオキシド部分、ベンゾイソチアゾール部分、ベンゾチアゾール部分、チオフェンオキシド部分、チエノチオフェン部分、チエノチオフェンオキシド部分、ジチエノチオフェン部分、ジチエノチオフェンオキシド部分、テトラヒドロイソインドール部分、フルオレン部分、シロール部分、シクロペンタジチオフェン部分、フルオレノン部分、チアゾール部分、セレノフェン部分、チアゾロチアゾール部分、シクロペンタジチアゾール部分、ナフトチアジアゾール部分、チエノピラジン部分、シラシクロペンタジチオフェン部分、オキサゾール部分、イミダゾール部分、ピリミジン部分、ベンゾキサゾール部分又はベンズイミダゾール部分を含むことができる。幾つかの実施形態において、第２のコモノマー繰り返し単位は、３，４−ベンゾ−１，２，５−チアジアゾール部分である。
【００６０】
幾つかの実施形態において、第２のコモノマー繰り返し単位は、式（２）のベンゾチアジアゾール部分、式（３）のチアジアゾロキノキサリン部分、式（４）のシクロペンタジチオフェンジオキシド部分、式（５）のシクロペンタジチオフェンモノオキシド部分、式（６）のベンゾイソチアゾール部分、式（７）のベンゾチアゾール部分、式（８）のチオフェンジオキシド部分、式（９）のシクロペンタジチオフェンジオキシド部分、式（１０）のシクロペンタジチオフェンテトラオキシド部分、式（１１）のチエノチオフェン部分、式（１２）のチエノチオフェンテトラオキシド部分、式（１３）のジチエノチオフェン部分、式（１４）のジチエノチオフェンジオキシド部分、式（１５）のジチエノチオフェンテトラオキシド部分、式（１６）のテトラヒドロイソインドール部分、式（１７）のチエノチオフェンジオキシド部分、式（１８）のジチエノチオフェンジオキシド部分、式（１９）のフルオレン部分、式（２０）のシロール部分、式（２１）のシクロペンタジチオフェン部分、式（２２）のフルオレノン部分、式（２３）のチアゾール部分、式（２４）のセレノフェン部分、式（２５）のチアゾロチアゾール部分、式（２６）のシクロペンタジチアゾール部分、式（２７）のナフトチアジアゾール部分、式（２８）のチエノピラジン部分、式（２９）のシラシクロペンタジチオフェン部分、式（３０）のオキサゾール部分、式（３１）のイミダゾール部分、式（３２）のピリミジン部分、式（３３）のベンゾキサゾール部分、又は式（３４）のベンズイミダゾール部分を含むことができる。
【００６１】
【化４】
2014088559.tif 000006
【００６２】
2014088559.tif 000007
【００６３】
上記式において、Ｘ及びＹの各々は、独立して、ＣＨ2、Ｏ又はＳであり；Ｒ5及びＲ6の
各々は、独立して、Ｈ、Ｃ1〜Ｃ20アルキル、Ｃ1〜Ｃ20アルコキシ、Ｃ3〜Ｃ20シクロア
ルキル、Ｃ1〜Ｃ20ヘテロシクロアルキル、アリール、ヘテロアリール、ハロ、ＣＮ、Ｏ
Ｒ、Ｃ（Ｏ）Ｒ、Ｃ（Ｏ）ＯＲ又はＳＯ2Ｒであり、ここでＲは、Ｈ、Ｃ1〜Ｃ20アルキル、Ｃ1〜Ｃ20アルコキシ、アリール、ヘテロアリール、Ｃ3〜Ｃ20シクロアルキル又はＣ1
〜Ｃ20ヘテロシクロアルキルであり；Ｒ７及びＲ８の各々は、独立して、Ｈ、Ｃ1〜Ｃ20
アルキル、Ｃ1〜Ｃ20アルコキシ、アリール、ヘテロアリール、Ｃ3〜Ｃ20シクロアルキル又はＣ3〜Ｃ20ヘテロシクロアルキルである。幾つかの実施形態において、第２のコモノ
マー繰り返し単位は、式（２）のベンゾチアジアゾール部分を含み、ここでＲ5及びＲ6の各々はＨである。
【００６４】
第２のコモノマー繰り返し単位は、少なくとも３個のチオフェン部分を含むことができる。幾つかの実施形態において、前記チオフェン部分のうちの少なくとも１個は、Ｃ1〜
Ｃ20アルキル、Ｃ1〜Ｃ20アルコキシ、アリール、ヘテロアリール、Ｃ3〜Ｃ20シクロアルキル及びＣ3〜Ｃ20ヘテロシクロアルキルから成る群から選択される少なくとも１つの置
換基で置換される。ある実施形態において、第２のコモノマー繰り返し単位は、５個のチオフェン部分を含む。
【００６５】
前記ポリマーは、更に、チオフェン部分又はフルオレン部分を含有する第３のコモノマー繰り返し単位を含むことができる。幾つかの実施形態において、チオフェン部分又はフルオレン部分は、Ｃ1〜Ｃ20アルキル、Ｃ1〜Ｃ20アルコキシ、アリール、ヘテロアリール、Ｃ3〜Ｃ20シクロアルキル及びＣ3〜Ｃ20ヘテロシクロアルキルから成る群から選択される少なくとも１つの置換基で置換される。
【００６６】
幾つかの実施形態において、前記ポリマーは、第１、第２及び第３のコモノマー繰り返し単位の任意の組み合わせにより形成され得る。ある実施形態において、前記ポリマーは、第１、第２及び第３のコモノマー繰り返し単位のいずれかを含有するホモポリマーであり得る。
【００６７】
幾つかの実施形態において、前記ポリマーは、
【００６８】
【化５】
2014088559.tif 000008
【００６９】
（式中、ｎは、１より大きい整数であり得る）であり得る。
本明細書において言及されるポリマーを調製するためのモノマーは、非芳香族二重結合と１つ以上の不斉中心とを含有することができる。従って、モノマーは、ラセミ化合物、ラセミ混合物、単一の鏡像異性体、個々のジアステレオマー、ジアステレオマー混合物、並びにシス又はトランス異性体形態として生じ得る。全てのかかる異性体形態が検討される。
【００７０】
上記のポリマーは、その内容が参考として本明細書で援用される、一般に認められた同時係属米国出願第１１／６０１，３７４号に記載されているもの等、当該技術分野で周知の方法により調製され得る。例えば、コポリマーは、遷移金属触媒の存在下における、２個のアルキルスタニル基を含有する１つ以上のコモノマーと２個のハロ基を含有する１つ以上のコモノマーとの間の交差カップリング反応により調製され得る。別の一例として、コポリマーは、遷移金属触媒の存在下における、２個のボレート基を含有する１つ以上のコモノマーと２個のハロ基を含有する１つ以上のコモノマーとの間の交差カップリング反応により調製され得る。その内容が参考として本明細書で援用される、米国特許出願第１１／４８６，５３６号、Ｃｏｐｐｏ  ｅｔ  ａｌ．，Ｍａｃｒｏｍｏｌｅｃｕｌｅｓ２００３，３６，２７０５−２７１１、及びＫｕｒｔ  ｅｔ  ａｌ．，Ｊ．Ｈｅｔｅｒｏｃｙｃｌ．Ｃｈｅｍ．１９７０，６，６２９に記載されるもの等、当該技術分野において周知の方法により、前記コモノマーは調製され得る。
【００７１】
理論に束縛されるものではないが、上記のポリマーの効果は、それらの吸収波長が、他のほとんどの従来のポリマーが到達できない赤及び近ＩＲ領域（例えば６５０〜８００ｎｍ）の電磁スペクトルの方へ移動することにあると考えられる。かかるポリマーが従来のポリマーと共に光電池に組み込まれる場合、電池が、前記スペクトルのこの領域内の光を吸収することが可能になり、これにより、前記電池の電流及び効率性が増加する。
【００７２】
一般に、光活性層１４０は、対応する電子及び正孔を形成するためにその上に当たる光子の吸収に相対的に効率的であるように十分に厚く、正孔及び電子の輸送に相対的に効率的であるように十分に薄い。ある実施形態において、光活性層１４０は、少なくとも０．０５ミクロン（例えば、少なくとも約０．１ミクロン、少なくとも約０．２ミクロン、少なくとも約０．３ミクロン）厚、及び／又は、多くても約１ミクロン（例えば、多くても約０．５ミクロン、多くても約０．４ミクロン）厚である。幾つかの実施形態において、光活性層１４０は、約０．１ミクロン〜約０．２ミクロン厚である。
【００７３】
任意選択で、光電池１００は、正孔ブロッキング層１５０を含むことができる。正孔ブロッキング層は、一般に、光電池１００において用いられる厚みで、電子を陽極１６０へ輸送し、且つ、陽極１６０への正孔の輸送を実質的にブロックする材料から形成される。正孔ブロッキング層が形成され得る材料の例としては、ＬｉＦ、金属酸化物（例えば、酸化亜鉛、酸化チタン）及びアミン（例えば、第一級アミン、第二級アミン、第三級アミン）が挙げられる。正孔ブロッキング層における使用に適したアミンの例は、例えば、同時係属米国仮出願第６０／９２６，４５９号に記載されており、その開示内容全体は本明細書に援用する。
【００７４】
理論に束縛されるものではないが、光電池１００が、アミンから作製される正孔ブロッキング層を含む場合、光活性層１４０と陽極１６０との間のオーム接触の形成を容易にすることができ、それにより、かかる曝露から生じる光電池１００に対する損傷が低減される。
【００７５】
典型的には、正孔ブロッキング層１５０は、少なくとも０．０２ミクロン（例えば、少なくとも約０．０３ミクロン、少なくとも約０．０４ミクロン、少なくとも約０．０５ミ
クロン）厚、及び／又は、多くても約０．５ミクロン（例えば、多くても約０．４ミクロン、多くても約０．３ミクロン、多くても約０．２ミクロン、多くても約０．１ミクロン）厚である。
【００７６】
幾つかの実施形態において、正孔ブロッキング層１５０は、上記の液体系コーティング処理により調製され得る。
陽極１６０は、一般に、上記の電気伝導性材料のうちの１種以上等の電気伝導性材料から形成される。幾つかの実施形態において、陽極１６０は、電気伝導性材料の組み合わせから形成される。ある実施形態において、陽極１６０は、メッシュ電極から形成され得る。
【００７７】
基板１７０は、基板１１０と同じであり得、或いは、異なり得る。幾つかの実施形態において、基板１７０は、１種以上の適切なポリマー（例えば上記のもの）から形成され得る。
【００７８】
一般に、使用の間、光は、基板１１０の表面上に当たる可能性があり、基板１１０、陰極１２０及び正孔キャリア層１３０を通過する可能性がある。次いで、光は、光活性層１４０と相互作用し、これにより、電子は、電子供与体材料（例えばＰ３ＨＴ）から電子受容体材料（例えばＰＣＢＭ）に伝送される。次いで、電子受容体材料は、電子を、中間層１５０を介して陽極１６０に伝導し、電子供与体材料は、正孔を、正孔キャリア層１３０を介して陰極１２０に伝送する。陽極１６０及び陰極１２０は、外部負荷を介して、電子が陽極１６０から前記負荷を介して陰極１２０に通過するように電気的に接続される。
【００７９】
ある実施形態が開示されたが、他の実施形態も可能である。
幾つかの実施形態において、図１では、光電池１００が、下部電極として陰極を、上部電極として陽極を含むことが示されているが、光電池１００は、下部電極として陽極を、上部電極としての陰極を含んでもよい。
【００８０】
幾つかの実施形態において、光電池１００は、逆順序で、図１に示される層を含むことができる。換言すれば、光電池１００は、以下の順序で下部から上部までこれらの層を含むことができる：基板１７０、陽極１６０、正孔ブロッキング層１５０、光活性層１４０、正孔キャリア層１３０、陰極１２０及び基板１１０。
【００８１】
光電池が上に記載されたが、幾つかの実施形態において、本明細書で記載される組成物及び方法は、タンデム型光電池において使用され得る。タンデム型光電池の例は、例えば同時係属米国出願公開第２００７−０１８１１７９号及び米国出願第１１／７３４，０９３号に記載されており、その開示内容全体は、参考として本明細書で援用される。
【００８２】
幾つかの実施形態においては、多数の光電池が、光起電性系を形成するために電気的に接続され得る。一例として、図２は、光電池２２０を含有するモジュール２１０を有する光起電性系２００の模式図である。電池２２０は、直列に電気的に接続され、系２００は、負荷２３０に電気的に接続される。別の例として、図３は、光電池３２０を含有するモジュール３１０を有する光起電性系３００の模式図である。電池３２０は、平行に電気的に接続され、系３００は、負荷３３０に電気的に接続される。幾つかの実施形態において、光起電性系の光電池の一部（例えば全て）は、１つ以上の共通基板を有することができる。ある実施形態において、光起電性系における幾つかの光電池は、直列に電気的に接続され、光起電性系における光電池の一部は、並列に電気的に接続される。
【００８３】
光電池が上に記載されたが、幾つかの実施形態において、本明細書において記載される処理添加剤は、他の電子デバイス及び系を調製するために使用され得る。例えば、処理添
加剤は、電界効果トランジスタ、光検出器（例えばＩＲ検出器）、光起電力検出器、撮像デバイス（例えば、カメラ又は医療用イメージング系のためのＲＧＢ撮像デバイス）、発光ダイオード（ＬＥＤ）（例えば、有機ＬＥＤやＩＲ又は近ＩＲ  ＬＥＤ）、レーザーデバイス、転化層（例えば、可視発光をＩＲ発光に転化する層）、電気通信のための増幅器及びエミッタ（例えば、繊維のためのドーパント）、記憶要素（例えばホログラフィック記憶要素）、エレクトロクロミックデバイス（例えばエレクトロクロミックディスプレー）等の適切な有機半導性デバイスに使用され得る。
【００８４】
以下の実施例は、例証を示すものであって、限定することを意図するものではない。
【実施例】
【００８５】
実施例１：光活性層の調製
ポリ（２，６−（４，４−ビス（２−エチルヘキシル）−４Ｈ−シクロペンタ（２，１−ｂ；３，４−ｂ’）−ジチオフェン）−ａｌｔ−４，７−（２，１，３−ベンゾチアジアゾール））（ＰＣＰＤＴＢＴ）及びＣ71−ＰＣＢＭを、Ｋｏｎａｒｋａ  Ｔｅｃｈｎｏｌｏｇｉｅｓ，Ｉｎｃ．から入手した。
【００８６】
光活性層を、以下の手法に従って調製した：インジウムスズ酸化物（ＩＴＯ）コーティングガラス基板を、まず洗剤で洗浄し、アセトン及びイソプロピルアルコールにおいて超音波破砕し、オーブン中で終夜乾燥した。ポリ（３，４−エチレン−ジオキシチオフェン）：ポリ（スチレンスルホネート）ＰＥＤＯＴ：ＰＳＳ（ＢＡＹＴＲＯＮ  Ｐ）を、続いて水溶液からＩＴＯコーティングガラス基板上にスピンキャストし、約４０ｎｍの厚さのＰＥＤＯＴ層を形成した。次いで、このように形成された基板を、空気中で１４０℃で１０分間乾燥し、グローブボックスに移した。次いで、２．５容積％の処理添加剤を有する又は有さないクロロベンゼンにおけるＰＣＰＤＴＢＴ／Ｃ71−ＰＣＢＭ（１：３．６）の混合物を含有する溶液を、ＰＥＤＯＴ層の上にスピンキャストし、光活性層を形成した。Ｃ71−ＰＣＢＭを除去するために光活性層を１，８−ジチオールオクタンで５秒間水洗することにより、ＰＣＰＤＴＢＴネットワーク膜を調製した。
【００８７】
以下の６種の処理添加剤：（１）１，８−オクタンジチオール、（２）１，８−ジクロロオクタン、（３）１，８−ジブロモオクタン、（４）１，８−ジヨードオクタン、（５）１，８−ジシアノオクタン及び（６）１，８−ジ（メトキシカルボニル）オクタン、を使用することにより調製された光活性層について、Ｄｉｍｅｎｓｉｏｎ  ３１００原子間力顕微鏡でＡＦＭ像を得た。結果は、１，８−オクタンジチオール、１，８−ジブロモオクタン及び１，８−ジヨードオクタンを使用することにより調製された光活性層が、１，８−ジクロロオクタン、１，８−ジシアノオクタン及び１，８−オクタンジアセテートを使用することにより調製されたものよりも微細なドメインサイズを示したことを示した。結果はまた、１，８−ジヨードオクタンを使用することにより調製された光活性層が、１，８−オクタンジチオール及び１，８−ジブロモオクタンを使用することにより調製されたものよりも長いドメインを示したことを示した。
【００８８】
基板から脱イオン水の表面上に光活性層を分離し、銅グリッドでそれを取り上げることにより、ＴＥＭ試料を調製した。３つの光活性層：（１）いかなる処理添加剤も使用することなく調製された光活性層、（２）処理添加剤として１，８−オクタンジチオールを使用して調製された光活性層及び（３）処理添加剤として１，８−ジヨードオクタンを使用して調製された光活性層、について、適切な焦点ずれの条件下で２００ｋＶで操作したＦＥＩ  Ｔ２０透過型電子顕微鏡でＴＥＭ像を得た。結果は、光活性層（２）及び（３）が、光活性層（１）よりも大規模な相分離を示し、光活性層（３）が、光活性層（２）よりも長い原繊維様ドメインを有したことを示した。
【００８９】
実施例２：光電池の製造
光活性層上に金属電極を配置したこと以外は実施例１に記載されたものと同様の方法で光電池を製造した。電池の性能を、シミュレートされた１００ｍＷ／ｃｍ2  ＡＭ１．５
Ｇ照明下で決定し、下記の表１にまとめた。Ｎａｔｉｏｎａｌ  Ｒｅｎｅｗａｂｌｅ  Ｅｎｅｒｇｙ  ＬａｂｏｒａｔｏｒｙからのＫＧ５フィルターガラスから製造された事前対応型窓を有する較正された標準シリコン太陽電池を使用して、光の強度を測定した。各光電池の活性領域は、４．５ｍｍ2だった。
【００９０】
【表１】
2014088559.tif 000009
【００９１】
他の実施形態も請求項の範囲内にある。
【図１】
2014088559.tif 000010
【図２】
2014088559.tif 000011
【図３】
2014088559.tif 000012